(57)【特許請求の範囲】
【請求項１】
基材フィルムの少なくとも一方の面にプラズマ化学蒸着法によって設けたバリア層を有し、更に、該バリア層は、１，１，３，３−テトラメチルジシロキサン、ヘキサメチルジシロキサン、ビニルメチルジシロキサン、メチルトリメトキシシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、フェニルトリメトキシシラン、メチルトリメトキシシラン、メチルトリエトキシシラン、オクタメチルシクロテトラシロキサンのいずれかからなる有機珪素化合物を気化させ、これと、酸素と、不活性ガスとを混合した原料ガスを使用し、プラズマ化学蒸着法によって形成される、珪素酸化物と、炭素と水素とからなるアルキル基をもつハイドロカ−ボンを含有する連続層からなり、更に、上記のハイドロカ−ボンは、その含有率が、連続層の０．１〜４０重量％であり、かつ、その連続層の表面から基材フィルムとの界面に向かって減少している構成からなるバリア袋用フィルムからなり、更に、該バリア袋用フィルムを構成するバリア層の面に、絵柄層を設けた後、ウレタン系接着剤層、または、ポリエチレンイミン系プライマ−層を介して、ヒ−トシ−ル樹脂層を積層することを特徴とするバリア袋用積層フィルム。
【請求項２】
基材フィルムの少なくとも一方の面にプラズマ化学蒸着法によって設けたバリア層を有し、更に、該バリア層は、１，１，３，３−テトラメチルジシロキサン、ヘキサメチルジシロキサン、ビニルメチルジシロキサン、メチルトリメトキシシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、フェニルトリメトキシシラン、メチルトリメトキシシラン、メチルトリエトキシシラン、オクタメチルシクロテトラシロキサンのいずれかからなる有機珪素化合物を気化させ、これと、酸素と、不活性ガスとを混合した原料ガスを使用し、プラズマ化学蒸着法によって形成される、珪素酸化物と、炭素と水素とからなるアルキル基をもつハイドロカ−ボンを含有する連続層からなり、更に、上記のハイドロカ−ボンは、その含有率が、連続層の０．１〜４０重量％であり、かつ、その連続層の表面から基材フィルムとの界面に向かって減少している構成からなるバリア袋用フィルムからなり、更に、該バリア袋用フィルムを構成するバリア層の面に、ウレタン系接着剤層、または、ウレタン系プライマ−層と接着用樹脂層を介して、絵柄層を設けた補強フィルムを積層し、更に、該補強フィルムの面、または、上記の基材フィルムの面に、ウレタン系接着剤層、または、ウレタン系プライマ−層と接着用樹脂層を介して、ヒ−トシ−ル性樹脂層を積層することを特徴とするバリア袋用積層フィルム。
【発明の詳細な説明】
【０００１】
【産業上の利用分野】
本発明は、包装用積層フィルムに係わり、特に酸素、湿度により風味に影響を及ぼす内容物の変化を防止する菓子、食品袋用積層フィルムを構成するバリア袋用フィルムに関する。
【０００２】
【従来の技術】
従来から、菓子あるいは食品の袋は、内容物が品質変化する原因となる、湿度、光、酸素等の影響を防ぐために、絵柄層を担持するフィルム、ガスバリア性をもつアルミニゥム蒸着フィルム、アルミニゥム箔、塩化ビニリデンコートフィルム、エチレン・ビニルアルコール共重合体のフィルム、及びポリエチレン、ポリプロピレンを主とするヒートシール樹脂層等よりなる積層フィルムから形成された積層フィルムを袋にして使用されていた。
特に、高度のバリア性をもつフィルムはアルミニゥム箔、又は、アルミニゥム蒸着フィルムを構成要素とした積層フィルムが広く使用されてきたが、いずれのものも商品である内容物をみることができないという問題点があった。
【０００３】
また、透明なバリアフィルムとして、ポリ塩化ビニリデンを塗布したフィルムや、エチレン・ビニルアルコール共重合体のフィルム、あるいは、微厚の金属酸化物の薄膜をスパッタリング、又は蒸着により設けたフィルムの技術も開示されてはいた。しかし、ポリ塩化ビニリデンは、塩素を含むため、廃棄物を焼却処理するときに、塩素ガスあるいは塩化水素ガスを発生し、環境衛生の問題あるいは、焼却炉の耐用期間を短くするという問題点があった。また、エチレン・酢酸ビニル共重合体ケン化物フィルムは、酸素透過性が少なく、香味成分のバリア性に優れるという長所はあるものの、水蒸気と接触するとバリア性が低下してしまうという問題点があり、このため、本フィルムの両面に水蒸気バリア性のあるフィルムの積層を必要とする問題点があった。
【０００４】
そして、近年、ガスバリア性と保香性をもち、且つ、透明性がある包装用フィルムとして、無機物である珪素酸化物の薄膜からなるバリア層を備えたフィルムが開示されている。そして、珪素酸化物の薄膜は、その材料である珪素酸化物を物理的な真空蒸着あるいはスパッタリング等によりフィルムに付着して形成されたものであり、廃棄、焼却時に環境上の問題もなく、またバリア性の湿度依存性もないものである。
【０００５】
【発明が解決しようとする課題】
しかしながら、上記の珪素酸化物の薄膜からなるバリア層は、珪素酸化物の粒子をフィルムに蒸着したものであり、珪素酸化物粒子間に結晶粒界という空隔が存在し、バリア性が必ずしも充分ではなく、この種のものとしては膜厚を５００〜１３００Åと厚くする必要があること、また、珪素酸化物の酸素の割合が小さいほどバリア性が向上する反面、黄褐色の着色が増えるものである。そして膜厚が厚いので屈曲性特に延展性が劣りクラックを発生しやすく、蒸着用フィルムとの接着が弱いものであった。
そして、蒸着層を設けたフィルムは、バリア袋用積層フィルムの構成あるいは補強フィルムとの加工、製袋、内容物の充填あるいは輸送時に、伸縮したり、衝撃をうけたりしたときに、蒸着用フィルム又は補強フィルムの伸びに追随できず、剥離したり、クラックを生じたりして薄膜が破壊され、バリア性を損なうという問題点があった。
【０００６】
本発明は、無色、透明なバリアフィルムを、蒸着用フィルムに追随する延展性、屈曲性に富む酸化珪素を主成分とする極微薄膜層を設けたバリア袋用フィルムを提供し、そして、そのフィルムを用いてバリア袋用積層フィルムを構成するものである。また、該フィルムは加工時、製袋、充填、輸送時の伸縮、衝撃によって薄膜にクラックを発生して、バリア性が低下しないバリア袋用フィルムの提供を目的としている。
【０００７】
【課題を解決するための手段】
上記目的を達成するために、本発明のバリア袋用フィルムは、基材フィルムの少なくとも一方の面にプラズマ化学蒸着法によって設けたバリア層を有し、該バリア層は、珪素酸化物と炭素、水素、珪素及び酸素のなかから１種あるいは２種以上の元素からなる化合物を含有する連続層（本明細書では、以下ＳｉＯｘ層、及びＳｉＯｘ層を設けたフィルムをＳｉＯｘフィルムと記載する）をもつバリア袋用フィルムである。
そして、ＳｉＯｘ層に含まれる炭素、水素、珪素及び酸素のなかから１種あるいは２種以上の元素からなる化合物は、該ＳｉＯｘ層の表面から基材フィルムとの界面に向かって減少しているものである。
【０００８】
本発明のバリア袋用積層フィルムは、図１に示すとおりの、基材フィルム１の少なくとも一方の面にＳｉＯｘ層２を設けたＳｉＯｘフィルム２１であり、そして、ヒートシール樹脂層７を接着剤層４を設けてバリア袋用積層フィルムＢ１を構成できる。
また、図２に示すように、ＳｉＯｘフィルム２１のＳｉＯｘ層２に必要に応じてプライマー層５、接着用樹脂層６及びヒートシール性樹脂層７を順に積層してバリア袋用積層フィルムＢ２を構成できる。
【０００９】
そして、図３に示すようにＳｉＯｘフィルム２１のＳｉＯｘ層２に接着剤層４を用いて補強フィルム３を設け、更に必要に応じてプライマー層５、溶融押出しコーティングによるヒートシール樹脂層８を順に積層してバリア袋用積層フィルムＢ３を構成できる。
また、図４に示すように補強フィルム３とＳｉＯｘフィルム２１とのＳｉＯｘ層２とを接着剤層４を設けて積層し、更に、ＳｉＯｘフィルム２１の他の面にヒートシール樹脂層７を接着剤層４により積層したバリア袋用積層フィルムＢ４を構成できる。
また、ヒートシール樹脂層７は、プライマー層５を設けて溶融押出しコーティングによっても形成することができる。
【００１０】
ＳｉＯｘ層２は、図５に示すように製膜したヒートシール樹脂層７に設けて、ヒートシール性ＳｉＯｘフィルム２２を形成し、そのＳｉＯｘ層２と補強フィルム３とを接着剤層４を設けて積層したバリア袋用積層フィルムＢ５を構成することもできる。
そして、図示はしないが、ヒートシール性ＳｉＯｘフィルム２２と、補強フィルム３とは、必要によってはプライマー層を設けて接着用樹脂層によるサンドイッチラミネーションによっても構成できる。
【００１１】
本発明のバリア袋用フィルムは、基材フィルムにＳｉＯｘ層を設け、そして、バリア袋は、ヒートシール樹脂層との積層フィルムから構成される。そしてＳｉＯｘ層は、必ずしも特定の基材フィルムに設けるばかりではなく、絵柄層を設けることができる補強フィルム、又は図５に示すヒートシール樹脂層となるフィルムのいずれにも設けることができる。
例えば、可撓性をもつポリエステル、ナイロン、ポリエチレン、エチレン・酢酸ビニル共重合体、エチレン・アクリル酸共重合体、エチレン・アクリル酸エステル共重合体、アイオノマー、ポリプロピレン、ポリ塩化ビニル、ポリスチロール、ポリカーボネート、等の延伸あるいは未延伸フィルムを使用できるが、好ましくは、比較的薄い厚さで精度よく製膜でき、透明性に優れるポリエステルの延伸フィルムがある。
【００１２】
また、本発明のバリア袋用フィルムは、袋を形成するために不可欠なヒートシール樹脂層との積層を、接着剤層によるドライラミネーション、必要によってはプライマー層と接着用樹脂を設けて溶融押出しコーティングによるサンドイッチラミネーション等通常に使用されている方法で構成できる。
しかしながら、本発明のＳｉＯｘフィルムのＳｉＯｘ層は、従来の同種のものより延展性に優れるものではあるが、１００〜５００Åと極薄のものであるから、ラミネーション等の加工工程で機械との接触する機会を最低にするよう配慮する必要はある。
したがって、ＳｉＯｘフィルムの取扱いは加工の当初にＳｉＯｘ層と他の材料との積層を施すことが好ましい。
【００１３】
ＳｉＯｘ層を形成する有機珪素化合物は、１，１，３，３−テトラメチルジシロキサン、ヘキサメチルジシロキサン、ビニルメチルジシロキサン、メチルトリメトキシシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、フェニルトリメトキシシラン、メチルトリメトキシシラン、メチルトリエトキシシラン、オクタメチルシクロテトラシロキサンなどのなかから選択することができ、好ましくは、１，１，３，３−テトラメチルジシロキサン、ヘキサメチルジシロキサンである。
【００１４】
いずれも液体である上記有機珪素化合物を気化させ、酸素と、不活性ガスであるヘリウム及び／又はアルゴンとを混合した原料ガスをＳｉＯｘを付着するフィルムが設置されているプラズマ化学蒸着機に導入して、厚さが６０〜５００ÅのＳｉＯｘ層を形成する。
このようにして形成されたＳｉＯｘ層には、炭素、水素、珪素及び酸素のなかから１種、あるいは２種以上の元素からなる化合物が含有される。例えばＣ−Ｈ結合をもつ化合物、Ｓｉ−Ｈ結合をもつ化合物、または炭素単体がグラファイト状、ダイヤモンド状、フラーレン状になっている場合、更に原料の有機珪素化合物やそれらの誘導体を含む場合がある。
具体的に例を挙げると、メチル基等のアルキル基をもつハイドロカーボン、又は、シリル基、シリレン基をもつハイドロシリカ更にシラノオール等の水酸基をもつ誘導体がある。
上記以外でも、原料ガスの組成、蒸着条件を変化させることにより、バリア層に含有する化合物の種類、量を制御することができる。
【００１５】
これらの化合物の含有率はＳｉＯｘ層の０．１〜４０重量％、好ましくは５〜２０重量％である。この含有率が０．１重量％未満であると、バリア層の耐衝撃性、延展性が不充分となり、曲げなどによってクラックの発生がみられ、高いバリア性を保つことができなくなる。また、４０重量％を超えるとバリア性が低下して好ましくない。
また、ＳｉＯｘ層に含まれる上記の炭素、水素、珪素及び酸素のなかから１種、あるいは２種以上の元素からなる化合物の濃度は、ＳｉＯｘ層の表面が高く、表面から基材フィルムとの界面に向かって減少するように形成されている。
このため、最もクラックが発生し易い最表面で耐衝撃性が向上し、基材フィルムとＳｉＯｘ層との接着は強固なものになる。
【００１６】
バリア袋用フィルムの補強フィルムは、最終的に要求される袋用積層フィルムの性質によって選択される。例えば、剛性、折れ適性、ヒートシール強度の付与等の機能の他、高度の絵柄層を形成できる印刷適性に優れたフィルムから、目的、用途によって選択される。一般的には、絵柄層を印刷するフィルム又は、特に密封強度を必要とする場合に設けるものであり、例えば、ポリプロピレン、ポリエステル、ポリエチレン、ナイロン等の延伸あるいは未延伸フィルム、セロファン等のフィルムから選択して使用される。
【００１７】
絵柄層の形成は、上記補強フィルムのみならず、ＳｉＯｘを施したＳｉＯｘフィルムのＳｉＯｘ層に直接設けることもできる。そして、他のフィルムやヒートシール樹脂層とを積層する工程に適するよう巻取りのグラビア輪転印刷で行う。使用するインキは、フィルムへの接着、後加工に適したものであれば、特にその顔料、展色料の種類を問うものではなく、通常の食品包装材料用のインキを使用することができる。そして絵柄層の接着強度を要求されるときは、印刷インキの接着を強固にするプライマー層を設けたり、コロナ放電処理を施したりする。
【００１８】
溶融押出しコーティングで形成するヒートシール樹脂層や、接着樹脂層の接着を強固にするプライーマー層は、一般的なポリエチレンイミン系、アルキルチタン系、ポリエーテル型ウレタン系、ポリエステル型ウレタン系のものから用途、材質に応じて適宜選択する。
【００１９】
溶融押出しコーティングに使用する接着用樹脂層は、メルトインデックスが３〜１５、密度が０．９１５〜０．９３０の低密度ポリエチレンや、エチレン・酢酸ビニル共重合体、エチレン・アクリル酸、エチレン・アクリル酸エステル共重合体、アイオノマー等から適宜選択することができる。
【００２０】
ヒートシール樹脂層は、低密度ポリエチレン、中密度ポリエチレン、線状低密度ポリエチレン、高密度ポリエチレン、ポリプロピレン、エチレン・プロピレン共重合体、エチレン・酢酸ビニル共重合体、ポリエステル、アイオノマー、エチレン・アクリル酸エチル共重合体、エチレン・アクリル酸共重合体等を溶融押出しコーティングしたり、その未延伸フィルムを接着用樹脂層を用いたサンドイッチラミネーション又は接着剤層を用いてドライラミネーションで設けたりすることができる。透明性からは、未延伸ポリプロピレンフィルムとのドライラミネーションが好ましく、ヒートシール強度の強さからは、透明性がやや欠けるが線状低密度ポリエチレンを用いた積層フィルムが好ましい。
【００２１】
【作用】
上記のようにして形成されたＳｉＯｘフィルムのＳｉＯｘ層は、有機珪素化合物の蒸気と酸素及び不活性ガスとを含むガスを用いてプラズマ化学蒸着法により形成されているので、その厚さは、６０〜５００Åで透明性もよく、緻密な連続層であり、柔軟性に富み、そして、酸素透過度は、１ cc ／m2・２４ｈ以下、水蒸気透過度は、１ g／m2・２４ｈ以下である。
ＳｉＯｘ層の表面に多く含まれる炭素、水素、珪素及び酸素のなかから１種、あるいは２種以上の元素からなる化合物は、酸化珪素の層に炭素、水素、酸素を主とする有機系高分子化合物と類似した物性をもたせる作用をもつものと考えられる。したがって、ＳｉＯｘ層は延展性に富み、基材フィルムとの接着強度も高く、ＳｉＯｘフィルムと他のフィルムとを積層するときに発生するクラックの発生を防止するように作用する。
そして、その積層フィルムを袋として実用に供して、製袋、内容物の充填、包装体を物流輸送をしたときも、積層フィルムのフィルム間で剥離したり、酸素あるいは水蒸気のバリア性が低下したりすることがないものである。
【００２２】
【実施例】
実施例について、図面を参照にして説明する。
〔実施例  １〕
図６において、基材フィルムとして、厚さ１２μｍのポリエステルフィルム１１の一方の面にヘキサメチルジシロキサンを気化させて、ヘキサメチルジシロキサン：酸素ガス：ヘリゥムガス＝１：９：８よりなる混合ガスを原料ガスとして、厚さ１２μｍのポリエステル１１にプラズマ化学蒸着法により、ＳｉＯｘ層２を１５０Åの厚さで設けたＳｉＯｘフィルム２１を形成した。
該ＳｉＯｘ層２を、Ｖ．Ｇ．サイエンティフィック社のＥＳＣＡ（Ｅlectorn Ｓpectroscopy for Ｃhemical Ａnalysis ）を使用して断面層を分析した結果、膜の表面から基材フィルムの界面に向かって、炭素原子含有率が減少していることが認められた。
次いで、ＳｉＯｘフィルム２１のＳｉＯｘ層２に通常のグラビア印刷法で絵柄層９を設け、更に、ウレタン系接着剤層４を設けて未延伸ポリプロピレン７２をドライラミネーションで積層して図６に示すスナック菓子包装に用いるバリア袋用積層フィルムＢ６を構成した。
【００２３】
〔実施例  ２〕
実施例１で形成したＳｉＯｘフィルム２１のＳｉＯｘ層２に通常のフレキソ印刷法で絵柄層９１を設け、更に、絵柄層９１に設けたポリエチレンイミン系プライマー層５に溶融押出しコーターで低密度ポリエチレンを厚さ３０μｍで押出しコーティングしてヒートシール樹脂層としてのポリエチレン層８１をもつ図７に示す豆菓子を包装するバリア袋用積層フィルムＢ７を構成した。
【００２４】
〔実施例  ３〕
図８に示すように、厚さ１５μｍの延伸ナイロンフィルム３２の一方の側に、通常のグラビア印刷で絵柄層９を設け、他の面と実施例１で形成したＳｉＯｘフィルム２１のＳｉＯｘ層２とをウレタン系接着剤層４によってドライラミネーションし、更に絵柄層９にウレタン系プライマー層５を設け、線状低密度ポリエチレンを厚さ６０μｍで溶融押出しコーティングを施して、ヒートシール樹脂層としての線状低密度ポリエチレン層８２をもつ液体スープに使用するバリア袋用積層フィルムＢ８を構成した。
【００２５】
〔実施例  ４〕
図９に示すように厚さ２０μｍ延伸ポリプロピレンフィルム３１のコロナ処理面に通常のグラビア印刷で絵柄層９を設け、更にウレタン系プライマー層５を介してエチレン・アクリル酸共重合体（三菱油化（株）製ユカロンＥＡＡ  Ｘ１９０）６２を接着用樹脂層として、実施例１で形成したＳｉＯｘフィルム２１のコロナ放電処理をしたＳｉＯｘ層２と上記絵柄層９とを積層した。そして、ＳｉＯｘフィルム２１のポリエステルフィルム１１にウレタン系プライマー層５、厚さ１５μｍのポリエチレン６１を接着用樹脂層として、厚さ２０μｍの未延伸ポリプロピレンフィルム７２とをタンデム型溶融押出しラミネーターで積層して、図９に示す顆粒に使用するバリア袋用積層フィルムＢ９を構成した。
【００２６】
【比較例】
酸化珪素を原料として、電子線加熱により１２００Åの厚さで、ポリエステルフィルム１１に設けた蒸着フィルムを用いて、実施例１と同様に絵柄層９、接着剤層４、ヒートシル樹脂層であるポリプロピレンフィルム７２を積層したバリア装用フィルムを構成した。
【００２７】
実施例１〜４、及び比較例で構成した積層フィルムについて行った、屈曲テスト前後の酸素透過度、水蒸気透過度、並びに及び接着強度の評価結果を表１に示す。
【表１】
0004139446.tif 000002
【００２８】
（テスト方法）
・酸素透過度は、ＭＯＣＯＮ社製ＯＸＴＲＡＮにより、温度２３℃、湿度９０％ＲＨの条件で測定。
・水蒸気透過度は、ＭＯＣＯＮ社製ＰＥＲＭＡＴＲＡＮにより、温度４０℃、湿度９０％ＲＨの条件で測定。
・屈曲テストは、テスター産業（株）製ゲルボフレックステスターで１０００回の屈曲テスト後、上記と同一の条件で酸素透過度、及び水蒸気透過度を測定。・接着強度は、図６〜図９で示す積層フィルムの、ＳｉＯｘフィルム層２と、積層したフィルムとの間における接着強度を測定し、その剥離部の確認と、剥離強度をＪＩＳ─Ｋ７１２８に準じて測定した。剥離部は、いずれもＳｉＯｘ層と接着剤層との間であった。
・色の評価は積層加工前の蒸着フィルムの色を、目視及び５００ｎｍの波長における透過率を測定した。
【００２９】
実施例１及び比較例のフィルムを用いて２００ｍｍ×３００ｍｍの袋を作成し、ポテトチップを窒素ガス充填し、温度４０℃、湿度９０％ＲＨの条件下で２０Ｗの螢光灯を照射して保存して風味の変化を官能で行った結果を表２に示す。
尚、ブランクはアルミニウム箔を含む積層フィルムで、脱酸素剤とともに充填したものを使用した。
【表２】
0004139446.tif 000003
評価基準
◎：香味の変化は全くなし。
○：若干香味の変化はあるものの商品としての価値がある。
△：香味の変化があり、商品としての価値はなし。
×：異臭を発し、商品としての価値がない。
【００３０】
【発明の効果】
本発明は、以上説明したように構成されておるので、以下に記載されているような効果を奏する。
ＳｉＯｘ層を３００Å以下に設けたＳｉＯｘフィルムは、無色透明で、柔軟性に富み、そして、酸素透過度、及び水蒸気透過度は、ゲルボテスターの屈曲処理の前後においても変化が少なく、それぞれ１ cc ／m2・２４ｈ以下、１ g／m2・２４ｈ以下である。
ＳｉＯｘ層には、炭素、水素、珪素、及び酸素のなかの１種あるいは２種類以上の元素からなる化合物は、酸化珪素の層が有機系高分子に類似した物性をもたせる作用がある。したがって、ＳｉＯｘ層は、延展性に富み、屈曲テストに充分耐えるものであり、ＳｉＯｘ層とフィルムとの接着強度も３００ｇ／15mm巾以上と袋用積層フィルムとしては充分の強さをもち、ＳｉＯｘフィルムと他のフィルムとの積層や、他の樹脂を溶融押出しコーティング等をする積層加工時にクラックを発生をすることもなく初期のバリア性を維持するものである。そして、その積層フィルムを袋として実用に供して、製袋、内容物の充填したものは、酸素あるいは水蒸気に起因する品質の劣化を防止する効果を奏する。
【図面の簡単な説明】
【図１】本発明のバリア袋用フィルムにより構成した積層フィルム例を示す断面概略図である。
【図２】本発明のバリア袋用フィルムにより構成した他の積層構成を示す断面概略図である。
【図３】本発明のバリア袋用フィルムと補強フィルムとの積層構成を示す断面概略図である。
【図４】本発明のＳｉＯｘ層をヒートシール樹脂層に設けて構成した積層フィルムの例を示す断面概略図である。
【図５】バリア袋用フィルムの実施例の袋体用の積層構成を示す断面概略図である。
【図６】バリア袋用フィルムの袋体用積層構成を示す他の断面概略図である。
【図７】バリア袋用フィルムと補強フィルムを含む積層構成の一例を示す実施例の断面概略図である。
【図８】バリア袋用フィルムと補強フィルムの積層構成の他の一例を示す実施例の断面概略図である。
【図９】バリア袋用フィルムと他の補強フィルムとの積層構成例を示す実施例の断面概略図である。
【符号の説明】
１  基材フィルム
１１  ポリエステルフィルム
２  ＳｉＯｘ層
２１  ＳｉＯｘフィルム
２２  ヒートシール性ＳｉＯｘフィルム
３  補強フィルム
３１  延伸ポリプロピレンフィルム
３２  延伸ナイロンフィルム
４  接着剤層
５  プライマー層
６  接着用樹脂層
６１  ポリエチレン（接着用樹脂層）
６２  エチレン・アクリル酸エステル（ＥＡＡ、接着用樹脂層）
７  ヒートシール樹脂層（フィルム）
７２  ポリプロピレン
８  ヒートシール樹脂層（押出しコーティング）
８１、８２  ポリエチレン（押出しコーティング）
９  絵柄層
９１  フレキソ印刷による絵柄層
Ｂ１〜Ｂ８  バリア袋用積層フィルム
【図１】
0004139446.tif 000004
【図２】
0004139446.tif 000005
【図３】
0004139446.tif 000006
【図４】
0004139446.tif 000007
【図５】
0004139446.tif 000008
【図６】
0004139446.tif 000009
【図７】
0004139446.tif 000010
【図８】
0004139446.tif 000011
【図９】
0004139446.tif 000012